(57)【特許請求の範囲】
【請求項１】
一般式（１）で表される複数の連結したピリジル基で置換されたオキサジアゾール環構造を有する化合物。
【化１】
0004610918.tif 000003
〔式中、Ａｒは無置換もしくは置換された芳香族炭化水素基、無置換もしくは置換された芳香族複素環基または無置換もしくは置換された縮合多環芳香族基を表し、Ｒ１、Ｒ２、Ｒ３、Ｒ４、Ｒ５は、それらのうちの1つが結合基であり、他はそれぞれ独立に水素原子、フッ素原子、シアノ基、アルキル基、トリフルオロメチル基、フェニル基、トリル基、ナフチル基を表し、Ｒ６、Ｒ７、Ｒ８、Ｒ９、Ｒ１０は、それらのうちの２つが結合基であり、他はそれぞれ独立に水素原子、フッ素原子、シアノ基、アルキル基、トリフルオロメチル基、フェニル基、トリル基、ナフチル基を表し、ｍは１〜３の整数を表し、ｎは１〜４の整数を表す。〕
【請求項２】
一般式（１）中におけるｎ＝１であり、複数の連結したピリジル基がジピリジル基である請求項１記載のピリジル基で置換されたオキサジアゾール環構造を有する化合物。
【請求項３】
一般式（１）中におけるｎ＝２であり、複数の連結したピリジル基がターピリジル基である請求項１記載のピリジル基で置換されたオキサジアゾール環構造を有する化合物。
【請求項４】
一般式（１）で表される複数の連結したピリジル基で置換されたオキサジアゾール環構造を有する有機エレクトロルミネッセンス素子用化合物。
【化２】
0004610918.tif 000004
〔式中、Ａｒは無置換もしくは置換された芳香族炭化水素基、無置換もしくは置換された芳香族複素環基または無置換もしくは置換された縮合多環芳香族基を表し、Ｒ１、Ｒ２、Ｒ３、Ｒ４、Ｒ５は、それらのうちの1つが結合基であり、他はそれぞれ独立に水素原子、フッ素原子、シアノ基、アルキル基、トリフルオロメチル基、フェニル基、トリル基、ナフチル基を表し、Ｒ６、Ｒ７、Ｒ８、Ｒ９、Ｒ１０は、それらのうちの２つが結合基であり、他はそれぞれ独立に水素原子、フッ素原子、シアノ基、アルキル基、トリフルオロメチル基、フェニル基、トリル基、ナフチル基を表し、ｍは１〜３の整数を表し、ｎは１〜４の整数を表す。〕
【請求項５】
一般式（１）中におけるｎ＝１であり、複数の連結したピリジル基がジピリジル基である請求項４記載のピリジル基で置換されたオキサジアゾール環構造を有する有機エレクトロルミネッセンス素子用化合物。
【請求項６】
一般式（１）中におけるｎ＝２であり、複数の連結したピリジル基がターピリジル基である請求項４記載のピリジル基で置換されたオキサジアゾール環構造を有する有機エレクトロルミネッセンス素子用化合物。
【発明の詳細な説明】
【技術分野】
【０００１】
本発明は、各種の表示装置に好適な自発光素子である有機エレクトロルミネッセンス（ＥＬ）素子に適した化合物に関するものであリ、詳しくは複数の連結したピリジル基で置換されたオキサジアゾ−ル環構造を有する化合物に関するものである。
【背景技術】
【０００２】
有機ＥＬ素子は自己発光性素子であるため、液晶素子にくらべて明るく視認性に優れ、鮮明な表示が可能であるため、活発な研究がなされてきた。
【０００３】
１９８７年にイーストマン・コダック社のＣ．Ｗ．Ｔａｎｇらは各種の役割を各材料に分担した積層構造素子を開発することにより有機材料を用いた有機ＥＬ素子を実用的なものにした。彼らは電子を輸送することのできる蛍光体と正孔を輸送することのできる有機物とを積層し、両方の電荷を蛍光体の層の中に注入して発光させることにより、１０Ｖ以下の電圧で１０００ｃｄ／ｍ２以上の高輝度が得られるようになった（例えば、特許文献１、特許文献２参照）。
【０００４】
【特許文献１】特開平８−４８６５６号公報
【特許文献２】特許第３１９４６５７号公報
【０００５】
現在まで、有機ＥＬ素子の実用化のために多くの改良がなされ、各種の役割をさらに細分化して、基板上に順次に、陽極、正孔注入層、正孔輸送層、発光層、電子輸送層、電子注入層、陰極を設けた電界発光素子によって高効率と耐久性が達成されている（例えば、非特許文献1参照）。
【０００６】
［非特許文献1］応用物理学会第９回講習会予稿集５５〜６１ペ−ジ（２００１）
【０００７】
また発光効率の更なる向上を目的として三重項励起子の利用が試みられ、燐光発光体の利用が検討されている（例えば、非特許文献２参照）。
【０００８】
［非特許文献２］応用物理学会第９回講習会予稿集２３〜３１ペ−ジ（２００１）
【０００９】
発光層は、一般的にホスト材料と称される電荷輸送性の化合物に、蛍光体や燐光発光体をド−プして作製することもできる。上記の講習会予稿集に記載されているように、有機ＥＬ素子における有機材料の選択は、その素子の効率や耐久性など諸特性に大きな影響を与える。
【００１０】
有機ＥＬ素子においては、両電極から注入された電荷が発光層で再結合して発光が得られるが、電子の移動速度より正孔の移動速度が速いため、正孔の一部が発光層を通り抜けてしまうことによる効率低下が問題となる。そのため電子の移動速度の速い電子輸送材料が求められている。
【００１１】
代表的な発光材料であるトリス（８−ヒドロキシキノリン）アルミニウム（以後、Ａｌｑと略称する）は、電子輸送材料としても一般的に用いられるが、電子の移動速度は遅いと言われている。そのために、移動速度の速い材料として、２−（４−ビフェニリル）−５−（４−ｔ−ブチルフェニル）−１，３，４−オキサジアゾール（以後、ＰＢＤと略称する）などが提案された（例えば、非特許文献３参照）。
【００１２】
【非特許文献１】Ｊｐｎ．Ｊ．Ａｐｐｌ．Ｐｈｙｓ．，２７，Ｌ２６９（１９８８）
【００１３】
しかし、ＰＢＤは結晶化を起こしやすいなど、薄膜状態における安定性に乏しいことが指摘され、種々のオキサジアゾール誘導体が提案されている（例えば、特許文献３、４、５参照）。
【００１４】
【特許文献３】特許第２７２１４４２号公報
【特許文献４】特許第３３１６２３６号公報
【特許文献５】特許第３４８６９９４号公報
【００１５】
これらの電子輸送材料においては、ＰＢＤと比較した安定性は改善されたがまだ充分であるとは言えず、正孔の移動速度との均衡という観点では電子の移動速度がまだ不十分であった。そのため、安定性の良好なＡｌｑが電子輸送材料をして用いられることが多かったが、満足できる素子特性が得られていなかった。
【００１６】
また正孔の一部が発光層を通り抜けてしまうことを防ぎ、発光層での電荷再結合の確率を向上させる方策には、正孔阻止層を挿入する方法がある。正孔阻止材料としてはこれまでに、トリアゾール誘導体（例えば、特許文献６参照）やバソクプロイン（以後、ＢＣＰと略称する）、アルミニウムの混合配位子錯体（ＢＡｌｑ）（例えば、非特許文献２参照）などが提案されている。
【００１７】
【特許文献６】特許第２７３４３４１号公報
【００１８】
しかし、いずれの材料も膜の安定性が不足していたり、もしくは正孔を阻止する機能が不十分である。現在一般的に用いられている正孔阻止材料はＢＣＰであるが、充分に安定な材料とは言えないため、正孔阻止層として十分に機能しているとは言えず、満足できる素子特性が得られていなかった。
【００１９】
有機ＥＬ素子の素子特性を改善させるために、電子輸送性能と正孔阻止能力に優れ、薄膜状態での安定性が高い有機化合物が求められている。
【発明の開示】
【発明が解決しようとする課題】
【００２０】
本発明の目的は、高効率、高耐久性の有機ＥＬ素子用の材料として、電子輸送性能に優れ、正孔阻止能力を有し、薄膜状態での安定性が高い優れた特性を有する有機化合物を提供することにある。このような有機化合物の物理的な特性としては、（１）電子の移動速度が速いこと、（２）正孔阻止能力に優れること、（３）薄膜状態が安定であること、を挙げることができる。
【課題を解決するための手段】
【００２１】
そこで本発明者らは上記の目的を達成するために、電子親和性であるピリジン環の窒素原子が金属に配位する能力を有していることに着目して、複数の連結したピリジン環をオキサジアゾール環に連結した新規な有機化合物を設計して化学合成し、種々の有機ＥＬ素子を試作し、素子の特性評価を鋭意行なった結果、本発明を完成するに至った。
【００２２】
すなわち本発明は、一般式（１）で表される複数の連結したピリジル基で置換されたオキサジアゾール環構造を有する化合物である。
【００２３】
【化１】
0004610918.tif 000002
【００２４】
〔式中、Ａｒは無置換もしくは置換された芳香族炭化水素基、無置換もしくは置換された芳香族複素環基または無置換もしくは置換された縮合多環芳香族基を表し、Ｒ１、Ｒ２、Ｒ３、Ｒ４、Ｒ５は、それらのうちの1つが結合基であり、他はそれぞれ独立に水素原子、フッ素原子、シアノ基、アルキル基、トリフルオロメチル基、フェニル基、トリル基、ナフチル基を表し、Ｒ６、Ｒ７、Ｒ８、Ｒ９、Ｒ１０は、それらのうちの２つが結合基であり、他はそれぞれ独立に水素原子、フッ素原子、シアノ基、アルキル基、トリフルオロメチル基、フェニル基、トリル基、ナフチル基を表し、ｍは１〜３の整数を表し、ｎは１〜４の整数を表す。〕
【００２５】
また本発明は、一般式（１）で表される複数の連結したピリジル基で置換されたオキサジアゾール環構造を有する有機エレクトロルミネッセンス素子用化合物である。
【００２６】
一般式（１）中の基Ａｒである、芳香族炭化水素基、芳香族複素環基、縮合多環芳香族基としては具体的に次のような基を挙げることができる。フェニル基、ビフェニリル基、ターフェニル基、テトラキスフェニル基、スチリル基、ナフチル基、アントリル基、アセナフテニル基、フルオレニル基、フェナントリル基、インデニル基、ピレニル基、ピリジル基、ピリミジル基、フラニル基、ピロニル基、チオフェニル基、キノリル基、ベンゾフラニル基、ベンゾチオフェニル基、インドリル基、カルバゾリル基、ベンゾオキサゾリル基、キノキサリル基、ベンゾイミダゾリル基、ピラゾリル基、ジベンゾフラニル基、ジベンゾチオフェニル基。
【００２７】
またこれらの基Ａｒの環に対する置換基としては具体的に次のような例を挙げることができる。フッ素原子、塩素原子、シアノ基、水酸基、ニトロ基、アルキル基、アルコキシ基、アミノ基、置換アミノ基、トリフルオロメチル基、フェニル基、トリル基、ナフチル基、アラルキル基。
【００２８】
一般式（１）中の連結したピリジル基としては、具体的にジピリジル基、ターピリジル基を挙げることができる。
【００２９】
本発明の複数の連結したピリジル基で置換されたオキサジアゾール環構造を有する有機化合物は、従来の電子輸送材料より電子の移動が速く、優れた正孔の阻止能力を有し、かつ薄膜状態が安定である。この結果、高効率、高耐久性の有機ＥＬ素子が実現できることが明らかである。
【発明の効果】
【００３０】
本発明は、有機ＥＬ素子の電子輸送層、正孔阻止層、あるいは発光層の構成材料として有用な、複数の連結したピリジル基で置換されたオキサジアゾール環構造を有する有機化合物であり、本発明の材料を用いることにより、従来の有機ＥＬ素子の発光効率と耐久性を格段に改良することができる。
【発明を実施するための最良の形態】
【００３１】
本発明の複数の連結したピリジル基で置換されたオキサジアゾール環構造を有する有機化合物は、新規な化合物であり、これは例えば、６−（２Ｈ−テトラゾール−５−イル）−２，２’−ビピリジンや相当するターピリジンを種々のクロロホルメートと縮合することによって合成することができる。
【００３２】
これらの化合物の精製はカラム精製、溶媒による再結晶や晶析法により行った。化合物の構造同定は、水素のＮＭＲ分析により行なった。物性値として、ＤＳＣ測定（Ｔｇ）と融点の測定を行った。融点は蒸着性の指標となるものであり、ガラス転移点（Ｔｇ）は薄膜状態の安定性の指標となるものである。
【００３３】
融点とガラス転移点は、粉体を用いて、セイコーインスツルメンツ製の示差走査熱量測定装置ＤＳＣ６２００型を用いて測定した。
【００３４】
また仕事関数は、ＩＴＯ基板の上に１００ｎｍの薄膜を作製して、理研計器製の大気中光電子分光装置ＡＣ２型を用いて測定した。仕事関数は正孔阻止能力の指標となるものである。
【００３５】
本発明の複数の連結したピリジル基で置換されたオキサジアゾ−ル環構造を有する有機化合物の電子移動の速さは、実際の有機ＥＬ素子の素子特性を比較して演繹した。
【００３６】
本発明の化合物に適した有機ＥＬ素子の構造としては、基板上に順次に、陽極、正孔輸送層、発光層、電子輸送層、陰極からなるもの、また、陽極、正孔注入層、正孔輸送層、発光層、正孔阻止層、電子輸送層、電子注入層、陰極からなるものが挙げられる。これらの多層構造においては有機層を何層か省略することも可能である。
【００３７】
有機ＥＬ素子の陽極としては、ＩＴＯや金のような仕事関数の大きな電極材料が用いられる。正孔注入層としては銅フタロシアニン（以後、ＣｕＰｃと略称する）のほか、スターバースト型のトリフェニルアミン誘導体などの材料を用いることができる。正孔輸送層にはベンジジン誘導体であるＮ，Ｎ’−ジフェニル−Ｎ，Ｎ’−ジ（ｍ−トリル）−ベンジジン（以後、ＴＰＤと略称する）やＮ，Ｎ’−ジフェニル−Ｎ，Ｎ’−ジ（α−ナフチル）−ベンジジン（以後、ＮＰＤと略称する）、種々のトリフェニルアミン４量体などを用いることができる。また、正孔の注入・輸送層として、ＰＥＤＯＴ／ＰＳＳなどの塗布型の高分子材料を用いることができる。
【００３８】
有機ＥＬ素子の発光層、正孔阻止層、電子輸送層としては複数の連結したピリジル基で置換されたオキサジアゾール環構造を有する有機化合物のほか、アルミニウムの錯体、スチリル誘導体、オキサゾール誘導体、カルバゾ−ル誘導体、ポリジアルキルフルオレン誘導体などを用いることができる。あるいはキナクリドン、クマリン、ルブレンなどの蛍光体、或いはフェニルピリジンのイリジウム錯体などの燐光発光体であるドーパントを用いることができる。
【００３９】
有機ＥＬ素子の電子注入層としてはフッ化リチウムなどを用いることができる。陰極としては、アルミニウムマグネシウム電極のような、アルミニウムとマグネシウムや銀の合金のような仕事関数の低い電極材料が用いられる。
【実施例１】
【００４０】
以下、本発明の実施の形態について、実施例により具体的に説明するが、本発明はその要旨を越えない限り、以下の実施例に限定されるものではない。
［合成例１］６−（２Ｈ−テトラゾール−５−イル）−２，２’−ビピリジンの合成
ＤＭＦ５０ｍｌに６−シアノ−２，２’−ビピリジン１０．０ｇとアジ化ナトリウム５．４ｇ、塩化アンモニウム４．４ｇを加え、１００℃にて６時間攪拌を行った。室温まで冷却後、反応溶液を２０％塩酸水溶液５００ｍｌ中に注ぎ、析出した白色固体を吸引ろ過により取り出し水洗した。８０℃で２０時間真空乾燥して、１１．６ｇの白色粉体を得た。
【実施例２】
【００４１】
［合成例２］１，３−ビス〔２−（２，２’−ビピリジン−６イル）−１，３，４−オキサジアゾール−５−イル〕ベンゼン(以後ＢｐｙＯＸＤｍと略称する)の合成
［合成例１］で合成した、テトラゾイルビピリジンである中間体０．６３ｇを脱水ピリジン１０ｍｌに溶解させ、二塩化イソフタロイル０．２９ｇをゆっくりと加えた。１１５℃に加温して６時間還流攪拌を行った。室温まで冷却後、反応溶液を水中に注ぎ、析出した白色固体を吸引ろ過により取り出し、水洗した。８０℃で２０時間真空乾燥して、得られた固形物をカラムクロマトにより精製（担体：シリカゲル、溶離液：クロロホルム／メタノ−ル＝２０／１）して、１，３−ビス〔２−（２，２’−ビピリジン−６イル）−１，３，４−オキサジアゾール−５−イル〕ベンゼン、０．６２ｇ（収率８１％）を得た。
【００４２】
得られた粉体についてＮＭＲを使用して構造を同定した。１Ｈ−ＮＭＲ測定結果を［図１］に示した。
【００４３】
１Ｈ−ＮＭＲ（ＣＤＣｌ３）で以下の１８個の水素のシグナルを検出して構造を同定した。δ（ｐｐｍ）＝９．０７１（ｓ，１Ｈ），８．６３９−８．７１４（ｍ，６Ｈ），８．３２５−８．４７７（ｍ，４Ｈ），８．０３７（ｔ，２Ｈ），７．７５６−７．８５４（ｍ，３Ｈ），７．３３０（ｔ，２Ｈ）。
【実施例３】
【００４４】
［合成例３］１，４−ビス〔２−（２，２’−ビピリジン−６−イル）−１，３，４−オキサジアゾール−５−イル〕ベンゼン(以後、ＢｐｙＯＸＤｐと略称する)の合成
［合成例１］で合成した、テトラゾイルビピリジンである中間体０．６７ｇを脱水ピリジン１０ｍｌに溶解させ、二塩化テレフタロイル０．３２ｇを加えた。１１０℃に加温して５時間還流攪拌を行った。室温まで冷却後、反応溶液を水中に注ぎ、析出した白色固体を吸引ろ過により取り出し、水洗した。８０℃で２０時間真空乾燥して、白色の粗製物を得た。カラムクロマトグラフにより精製して、０．５８ｇ（収率７４％）の目的物を得た。
【００４５】
得られた粉体についてＮＭＲを使用して構造を同定した。１Ｈ−ＮＭＲ測定結果を［図２］に示した。
【００４６】
１Ｈ−ＮＭＲ（ＣＤＣｌ３）で以下の１８個の水素のシグナルを検出して構造を同定した。δ（ｐｐｍ）＝８．７３６（ｓ，２Ｈ），８．６４０（ｄ，４Ｈ），８．４６３（ｓ，３Ｈ），８．２６０−８．３８４（ｍ，４ＨＨ），８．０６０（ｔ，２Ｈ），７．９３２（ｓ，２Ｈ），７．３８０（ｄ，１Ｈ）。
【実施例４】
【００４７】
［合成例４］２，６−ビス〔２−（２，２’−ビピリジン−６−イル）−１，３，４−オキサジアゾール−５−イル〕ピリジン(以後、ＢｐｙＯＸＤｍＰｙと略称する)の合成
［合成例１］で合成した、テトラゾイルビピリジンである中間体０．５０ｇを脱水ピリジン１０ｍｌに溶解させ、２，６−ピリジンジカルボニルジクロライド０．２６ｇを加えた。１１０℃に加温して９時間還流攪拌を行った。室温まで冷却後、反応溶液を水中に注ぎ、析出した白色固体を吸引ろ過により取り出し、水洗した。８０℃で２０時間真空乾燥して、白色の粗製物を得た。カラムクロマトグラフにより精製して、０．１２ｇ（収率２４％）の目的物を得た。
【００４８】
得られた粉体についてＮＭＲを使用して構造を同定した。１Ｈ−ＮＭＲ測定結果を［図３］に示した。
【００４９】
１Ｈ−ＮＭＲ（ＣＤＣｌ３）で以下の１７個の水素のシグナルを検出して構造を同定した。
δ（ｐｐｍ）＝８．００５−８．６４８（ｍ，１３Ｈ），７．６６７（ｔ，２Ｈ），７．２５６（ｄ，２Ｈ）。
【実施例５】
【００５０】
本発明の化合物について、示差走査熱量測定装置（セイコ−インスツルメンツ製、ＤＳＣ６２００型ＤＳＣ）によって融点とガラス転移点を求めた。
融点          ガラス転移点  
本発明実施例２の化合物          ２４３℃          １０６℃  
本発明実施例３の化合物          ２７１℃          観察されず  
本発明実施例４の化合物          ２５３℃          １１４℃
【００５１】
本発明の化合物でガラス転移点を示すものは、１００℃以上の値を示し、薄膜状態が安定であると演繹できる。
【実施例６】
【００５２】
本発明の化合物を用いて、ＩＴＯ基板の上に膜厚１００ｎｍの蒸着膜を作製して、大気中光電子分光装置（理研計器製、ＡＣ２型）で仕事関数を測定した。実施例２、３、４の化合物はすべて測定装置の計測限界の６．８ｅＶを越えた値であった。
【００５３】
このように本発明の化合物は正孔輸送材料より明らかに深い仕事関数を有しており、大きな正孔阻止能力を有していると演繹できる。
【実施例７】
【００５４】
有機ＥＬ素子は、［図４］に示すように、ガラス基板１上に透明陽極２としてＩＴＯ電極をあらかじめ形成したものの上に、正孔輸送層３、発光層４、電子輸送層５、陰極（アルミニウムマグネシウム電極）６の順に蒸着して作製した。
膜厚１５０ｎｍのＩＴＯを成膜したガラス基板１を有機溶媒洗浄後に、酸素プラズマ処理にて表面を洗浄した。これを、真空蒸着機内に取り付け０．００１Ｐａ以下まで減圧した。
【００５５】
続いて、正孔輸送層３として、ＴＰＤを蒸着速度６ｎｍ／ｍｉｎで約５０ｎｍ形成した。次に、発光層４としてＡｌｑを蒸着速度６ｎｍ／ｍｉｎで約２０ｎｍ形成した。この発光層４の上に、電子輸送層５として本発明の実施例１の化合物であるＢｐｙＯＸＤｍを蒸着速度６ｎｍ／ｍｉｎで約３０ｎｍ形成した。ここまでの蒸着をいずれも真空を破らずに連続して行なった。最後に、陰極蒸着用のマスクを挿入して、ＭｇＡｇの合金を１０：１の比率で約２００ｎｍ蒸着して陰極６を形成した。作成した素子は、真空デシケ−タ−中に保存し、大気中、常温で特性測定を行なった。
【００５６】
このように形成された本発明の有機ＥＬ素子の特性を１００ｃｄ／ｍ２の発光が得られる印加電圧、２００ｍＡ／ｃｍ２の電流を負荷した場合の発光輝度、発光輝度／電圧で定義される発光効率で評価した。
【００５７】
有機ＥＬ素子に直流電圧を印加した結果、３．７Ｖから１００ｃｄ／ｍ２の発光が見られ、７．８Ｖでは２００ｍＡ／ｃｍ２の電流が流れ、１１９００ｃｄ／ｍ２の安定な緑色発光を得た。この輝度での発光効率は６．０ｃｄ／Ａと高効率であった。
【実施例８】
【００５８】
［図１］の素子において、電子輸送層５の材料を実施例７で用いたＢｐｙＯＸＤｍから同じく本発明の実施例４の化合物であるＢｐｙＯＸＤｍＰｙに代えて、実施例５と同じ条件で有機ＥＬ素子を作製してその特性を調べた。４．０Ｖから１００ｃｄ／ｍ２の発光が見られ、８．５Ｖでは２００ｍＡ/ｃｍ２の電流が流れ、１１５００ｃｄ／ｍ２の安定な緑色発光を得た。この輝度での発光効率は５．８ｃｄ/Ａと高効率であった。
【００５９】
［比較例］
比較のために、電子輸送層５の材料をＡｌｑに代えて、実施例５と同じ条件で有機ＥＬ素子を作製してその特性を調べた。すなわち発光層兼電子輸送層３及び４としてＡｌｑ３を蒸着速度６ｎｍ／ｍｉｎで約５０ｎｍ形成した。７．２Ｖから１００ｃｄ／ｍ２の発光が見られ、１３．３Ｖでは２００ｍＡ／ｃｍ２の電流が流れ、９６００ｃｄ／ｍ２の緑色発光を得た。この輝度での発光効率は４．６ｃｄ／Ａであった。
【００６０】
これらの結果から明らかなように、本発明の複数の連結したピリジル基で置換されたオキサジアゾ−ル環構造を有する化合物を用いた有機ＥＬ素子は、一般的な電子輸送材料として用いられているＡｌｑを用いた素子と比較して、発光効率に優れており、さらに駆動電圧の顕著な低下が達成できるため、耐久性に優れていることがわかった。
【００６１】
上記に比較試験において、明らかな駆動電圧の低下が認められることから、本発明の複数の連結したピリジル基で置換されたオキサジアゾ−ル環構造を有する有機化合物の電子移動の速度は、従来からの電子輸送材料であるＡｌｑより各段に速いと演繹できる。
【産業上の利用可能性】
【００６２】
本発明の複数の連結したピリジル基で置換されたオキサジアゾ−ル環構造を有する化合物は、電子の移動速度が速く、薄膜状態が安定であるため、有機ＥＬ素子用の化合物として優れている。本発明の化合物を用いて有機ＥＬ素子を作製することにより、発光効率と耐久性を格段に改良することができる。例えば、家庭電化製品や照明の用途への展開が可能となった。
【図面の簡単な説明】
【００６３】
【図１】ＢｐｙＯＸＤｍの１Ｈ−ＮＭＲチャート図である。
【図２】ＢｐｙＯＸＤｐの１Ｈ−ＮＭＲチャート図である。
【図３】ＢｐｙＯＸＤｍＰｙの１Ｈ−ＮＭＲチャート図である。
【図４】実施例７のＥＬ素子構成を示した図である。
【符号の説明】
【００６４】
１  ガラス基板
２  透明陽極
３  正孔輸送層
４  発光層
５  電子輸送層
６  陰極
【図１】
0004610918.tif 000005
【図２】
0004610918.tif 000006
【図３】
0004610918.tif 000007
【図４】
0004610918.tif 000008